(57)【要約】【課題】トナー離型性に優れ、長期に亘って高品位な定着画像を形成し得る電子写真用の定着部材、定着装置および電子写真画像形成装置を提供する。【解決手段】基層と、パーフルオロポリエーテル構造を有するフッ素オイル、および、フッ素ゴムを含む弾性層と、フッ素樹脂、および、パーフルオロポリエーテル構造を有するフッ素オイルを含み、かつ、複数の孔を有する多孔質構造を有する表面層と、を有する電子写真用の定着部材。【選択図】図１
2018180488.tif 000002
【特許請求の範囲】
【請求項１】
基層と、弾性層と、表面層と、を有する電子写真用の定着部材であって、
該弾性層は、パーフルオロポリエーテル構造を有するフッ素オイルと、フッ素ゴムと、を含み、
該表面層は、フッ素樹脂と、パーフルオロポリエーテル構造を有するフッ素オイルと、を含み、かつ、複数の孔を有する多孔質構造を有し、
該定着部材は、下記の条件（ｉ）を満たすことを特徴とする電子写真用の定着部材：
［条件（ｉ）］該表面層の表面から、少なくとも、該表面層が含む該フッ素オイルの全質量に相当する質量の、パーフルオロポリエーテル構造を有するフッ素オイルを吸収して除去し、引き続いて、該表面層の表面に対して、水晶振動子マイクロバランス（ＱＣＭ）センサの検出面を０．４ＭＰａの圧力で、温度１８０℃にて、５０ｍｓｅｃ間、押圧したときに該検出面の単位面積（１ｃｍ２）に付着する、パーフルオロポリエーテル構造を有するフッ素オイルを含む付着物の質量が、１．０×１０２ｎｇ以上５．０×１０３ｎｇ未満である。
【請求項２】
前記表面層が有する多孔質構造が、前記検出面に付着した前記付着物が、前記弾性層中に含まれていたパーフルオロポリエーテル構造を有するフッ素オイルを含むように、該弾性層中に含まれている該フッ素オイルを該表面層の厚み方向に通過させるものである、請求項１に記載の定着部材。
【請求項３】
前記表面層が含むフッ素樹脂が、環状パーフルオロポリエーテル樹脂を含む、請求項１または２に記載の定着部材。
【請求項４】
前記表面層中の孔の平均孔径が１ｎｍ以上２００ｎｍ以下である、請求項１〜３のいずれか１項に記載の定着部材。
【請求項５】
前記弾性層が含む前記フッ素ゴムと、前記弾性層が含む前記フッ素オイルとの溶解度パラメータの差の絶対値が１（ＭＰａ）０．５以上１３（ＭＰａ）０．５以下である、請求項１〜４のいずれか１項に記載の定着部材。
【請求項６】
前記フッ素オイルが、大気中、２５０℃で１時間加熱した後の重量減少率が１．０％未満である、請求項１〜５のいずれか１項に記載の定着部材。
【請求項７】
請求項１〜６のいずれか１項に記載の定着部材を有することを特徴とする定着装置。
【請求項８】
像担持体と、
該像担持体を帯電させる帯電装置と、
該帯電した像担持体に露光光を照射して静電潜像を形成する露光装置と、
該像担持体に形成された静電潜像をトナーで現像してトナー像を形成する現像装置と、
該像担持体に形成されたトナー像を記録媒体に転写する転写装置と、
該記録媒体に転写されたトナー像を定着させる定着装置と、を有し、
該定着装置が請求項７に記載の定着装置であることを特徴とする電子写真画像形成装置。
【発明の詳細な説明】
【技術分野】
【０００１】
本発明は、電子写真用の定着部材、並びに、該定着部材を備えた定着装置および電子写真画像形成装置に関する。
【背景技術】
【０００２】
電子写真画像の形成装置における定着工程においては、紙の如き記録媒体上の未定着のトナーを溶融させて定着させる際に、溶融したトナーが定着部材の表面に付着する、所謂「オフセット」と称する現象が生じる場合がある。
このような現象を抑制するために、特許文献１では、定着ローラと、加圧ローラと、定着ローラの表面へのオイル塗布機構と、加圧ローラに当接するクリーニング手段とを有する定着装置を開示している。
【先行技術文献】
【特許文献】
【０００３】
【特許文献１】特開平１０−１０９０４号公報
【発明の概要】
【発明が解決しようとする課題】
【０００４】
特許文献１に係る、定着ローラの表面へのオイル塗布機構は、電子写真画像形成装置の小型化への障害となり得る。そこで、本発明者らは、オイル塗布機構の如き装置に因らずに、長期にわたって高いトナー離形性を維持し得る定着部材の開発が必要であるとの認識を持つに至った。
そこで、本発明の一態様は、トナー離型性に優れ、長期に亘って高品位な定着画像を形成し得る電子写真用の定着部材の提供に向けたものである。
また、本発明の他の態様は、高品位な電子写真画像を、安定して形成し得る定着装置および電子写真画像形成装置の提供に向けたものである。
【課題を解決するための手段】
【０００５】
本発明の一態様によれば、基層と、弾性層と、表面層と、を有する電子写真用の定着部材であって、
該弾性層は、パーフルオロポリエーテル構造を有するフッ素オイルと、フッ素ゴムと、を含み、
該表面層は、フッ素樹脂と、パーフルオロポリエーテル構造を有するフッ素オイルと、を含み、かつ、複数の孔を有する多孔質構造を有し、
該定着部材は、下記の条件（ｉ）を満たす電子写真用の定着部材が提供される：
［条件（ｉ）］該表面層の表面から、少なくとも、該表面層に含まれているパーフルオロポリエーテル構造を有するフッ素オイルの質量に相当する質量のパーフルオロポリエーテル構造を有するフッ素オイルを吸収して除去し、引き続いて、該表面層の表面に対して、水晶振動子マイクロバランス（ＱＣＭ）センサの検出面を０．４ＭＰａの圧力で、温度１８０℃にて、５０ｍｓｅｃ間、押圧したときに該検出面の単位面積（１ｃｍ２）に付着する、パーフルオロポリエーテル構造を有するフッ素オイルを含む付着物の質量が、１．０×１０２ｎｇ以上５．０×１０３ｎｇ未満である。
【０００６】
本発明の他の態様によれば、上記定着部材を有する定着装置が提供される。
本発明のさらに他の態様によれば、像担持体と、該像担持体を帯電させる帯電装置と、該帯電した像担持体に露光光を照射して静電潜像を形成する露光装置と、該像担持体に形成された静電潜像をトナーで現像してトナー像を形成する現像装置と、該像担持体に形成されたトナー像を記録媒体に転写する転写装置と、該記録媒体に転写されたトナー像を定着させる定着装置と、を有し、該定着装置が上記定着装置である電子写真画像形成装置が提供される。
【発明の効果】
【０００７】
本発明の一態様によれば、トナー離型性に優れ、長期に亘って高品位な定着画像を形成し得る電子写真用の定着部材を得ることができる。
また、本発明の他の態様によれば、高品位な電子写真画像を、安定して形成し得る定着装置および電子写真画像形成装置を得ることができる。
【図面の簡単な説明】
【０００８】
【図１】本発明の一実施形態に係る定着部材の一例を示す断面図である。
【図２】本発明の一実施形態に係る定着装置の一例を示す断面図である。
【図３】本発明の一実施形態に係る電子写真画像形成装置の一例を示す断面図である。
【図４】実施例１に係る定着部材の表面のＳＥＭ画像である。
【発明を実施するための形態】
【０００９】
本発明者等は、定着部材の表面に離型性に優れるフッ素オイルを徐々に供給する機能を、未定着トナーと直接接する該定着部材自体に担持させることについて検討を重ねた。その結果、弾性層と表面層とを備え、それぞれが以下の如き機能を有する定着部材とすることで定着部材の表面に離型性に優れるフッ素オイルが徐々に供給（放出）されることがわかった。
すなわち、弾性層は、フッ素オイルがその層中に適度に保持されるような構成とすることでオイルの貯蔵層としての機能を有する。また、表面層は、弾性層の外表面上に設けられてなり、複数の孔を有する多孔質構造を備えることで、該弾性層中に含まれるフッ素オイルを定着部材の表面側に徐々に移行し得る、オイル透過性を有する層としての機能を有する。
これらの機能を有する弾性層および表面層を備える定着部材によれば、弾性層に貯蔵されたフッ素オイルが表面層中を移行して定着部材の表面に徐々に放出されるため、フッ素オイルを長期に亘って定着部材の表面に供給することができることがわかった。
【００１０】
［電子写真用の定着部材］
以下、本発明の一実施形態に係る電子写真用の定着部材について図１を用いて詳細に説明する。
図１は、本発明の一態様にかかる、ローラ形状を有する定着部材１０(以下、「定着ローラ」ともいう)の長手方向に直交する方向の断面図である。なお、定着部材の形状はローラ形状に限定されるものではなく、ベルト形状であってもよい。
定着ローラ１０は、円筒形状の基層１１と、弾性層１２と、表面層１３と、を有する。弾性層１２は、パーフルオロポリエーテル構造を有するフッ素オイルと、フッ素ゴムと、を含んでいる。また、表面層１３は、フッ素樹脂と、パーフルオロポリエーテル構造を有するフッ素オイルと、を含み、かつ、複数の孔を有する多孔質構造を有している。
【００１１】
そして、定着ローラ１０は、下記の条件（ｉ）を満たす：
［条件（ｉ）］該表面層１３の表面から、少なくとも、該表面層１３が含む該フッ素オイルの全質量に相当する質量の、パーフルオロポリエーテル構造を有するフッ素オイルを吸収して除去し、引き続いて、該表面層の表面に対して、水晶振動子マイクロバランス（ＱＣＭ）センサの検出面を０．４ＭＰａの圧力で、温度１８０℃にて、５０ｍｓｅｃ間、押圧したときに該検出面の単位面積（１ｃｍ２）に付着する、パーフルオロポリエーテル構造を有するフッ素オイルを含む付着物の質量が、１．０×１０２ｎｇ以上５．０×１０３ｎｇ未満である。
すなわち、条件（ｉ）を満たすことは、初期状態の表面層１３に含まれるパーフルオロポリエーテル構造を有するフッ素オイルに相当する量が定着ローラ１０から失われた場合であっても、圧力０．４ＭＰａ、温度１８０℃、押圧時間５０ｍｓｅｃ間の如き一般的な定着条件で定着することで、弾性層１２に貯蔵されているパーフルオロポリエーテル構造を有するフッ素オイルが表面層１３に移行し、その際に表面層１３の表面から被定着物（定着画像）に付着するパーフルオロポリエーテル構造を有するフッ素オイルの量が、適切な範囲内に制御されているという技術的意味を有する。
【００１２】
ここで、パーフロオロポリエーテル構造を有するフッ素オイルを含む弾性層１２は、フッ素オイルの貯蔵層として機能している。また、表面層１３は、複数の孔を有する多孔質構造を有しており、オイル透過性を有する層として機能しているため、弾性層１２中のフッ素オイルが該多孔質構造を通過して定着部材１０の表面に移行する。弾性層１２中のフッ素オイルや初期に多孔質構造に保持されていたフッ素オイルは、定着部材１０表面に移行してトナーの離型剤として機能する。この際、多孔質構造の孔径が微細であるため、定着部材１０表面に移行するオイル量が微量となるように制御することができる。また、初期に多孔質構造に保持されていたフッ素オイルが長期使用で消失した後でも、熱および圧力が加わることによって弾性層１２からフッ素オイルが供給されるため、長期に亘る使用においてもトナーの離型性を担保できる。さらに、定着部材１０の表面に供給されるフッ素オイルが微量であるため、フッ素オイルが過剰に存在することにより発生する定着画像の品質の劣化を抑制することができる。
【００１３】
以下、定着部材を構成する各層についてより詳細に説明する。
（基層）
ローラ形状の定着部材の場合、円筒形状の基層を構成する材料としては特に限定されないが、アルミニウム、ステンレス鋼、真鍮、銅等の金属、ガラス、セラミックス等が挙げられる。
また、シームレスベルト形状の定着部材の場合、ベルト状の基層を構成する材料としては特に限定されないが、ポリイミド、ポリアミド、ポリアミドイミド等の樹脂；ニッケル、ステンレス鋼等の金属が挙げられる。
【００１４】
（フッ素オイル）
弾性層および表面層に含まれるフッ素オイルは、パーフルオロポリエーテル構造を有する。パーフルオロポリエーテル構造を有するフッ素オイル（以下、単にフッ素オイルと称する場合もある。）は、パーフルオロポリエーテル構造を有していれば特に制限はない。例えば、Ｆ（ＣＦ２ＣＦ２ＣＦ２Ｏ）ｍＲｆ、Ｆ（ＣＦ（ＣＦ３）ＣＦ２Ｏ）ｍＲｆ、Ｒｆ（ＯＣＦ２ＣＦ２）ｍ（ＯＣＦ２）ｎＯＲｆ、Ｒｆ（ＯＣＦ（ＣＦ３）ＣＦ２）ｍ（ＯＣＦ２）ｎＯＲｆのような、直鎖構造のみ、もしくは分岐構造を一部有するものから適宜選択される。ここで、Ｒｆはそれぞれ任意のパーフルオロアルキル基を表す。ｍ、ｎはそれぞれ独立に１〜２００の任意の整数を表す。この中でも耐熱性を有するものが特に好ましい。例えば、大気中、２５０℃で１時間加熱した後の重量減少率が、１０％未満のフッ素オイルが好ましく、５．０％未満であることがより好ましく、１．０％未満であることが特に好ましい。
【００１５】
（表面層）
表面層は、フッ素樹脂と、パーフルオロポリエーテル構造を有するフッ素オイルと、を含み、かつ、複数の孔を有する多孔質構造を備えている。フッ素オイルは多孔質構造の孔内に保持されていて、その一部は定着の際に表面層の表面に移行し、被定着物（定着画像）に付着することで表面層から失われる。一方、定着の際には弾性層に貯蔵されているフッ素オイルの一部が表面層に移行するため、多孔質構造の孔内に新たなフッ素オイルが供給され、孔内に保持される。したがって、初期状態（未使用時）において多孔質構造の孔内に保持されているフッ素オイルは、使用に伴って徐々に失われていくが、弾性層から新たなフッ素オイルが補充されるため、長期に亘って多孔質構造の孔内にフッ素オイルが保持された状態が維持される。
【００１６】
フッ素樹脂としては特に制限はないが、ポリテトラフルオロエチレン（ＰＴＦＥ）、テトラフルオロエチレン−パーフルオロアルキルビニルエーテル共重合体（ＰＦＡ）、テトラフルオロエチレン−ヘキサフルオロプロピレン共重合体（ＦＥＰ）、ポリクロロテトラフルオロエチレン（ＰＣＴＦＥ）、テトラフルオロエチレン−エチレン共重合体（ＥＴＦＥ）、クロロトリフルオロエチレン−エチレン共重合体（ＥＣＴＦＥ）、ポリフッ化ビニリデン（ＰＶＤＦ）、ポリフッ化ビニル（ＰＶＦ）等の結晶性フッ素樹脂、また環状パーフルオロポリエーテル構造を有する非晶性フッ素樹脂が挙げられる。
【００１７】
これらのうち、パーフルオロポリエーテル構造を有するフッ素オイルとの化学的親和性が高く、溶液状態からの成膜性に優れるという観点から環状パーフルオロポリエーテル構造を有する非晶性フッ素樹脂（環状パーフルオロポリエーテル樹脂）が好ましい。
【００１８】
本発明者らが鋭意検討した結果、環状パーフルオロポリエーテル構造を有する非晶性フッ素樹脂を成膜すると微細な孔径を有する多孔質体になることを見出した。これは溶液状態から溶剤が揮発する過程で、樹脂成分と溶剤との相分離が起こり易く、その結果、孔が形成されるものと考えている。よって、成膜時の樹脂濃度を変えることにより、孔径も制御することができる。上記したように、この多孔質構造の孔が微細であり、フッ素オイルの表面移行量を微量に制御することに適しているため、本発明を完成するに至った。
【００１９】
また、環状パーフルオロポリエーテル構造を有する非晶性フッ素樹脂とフッ素オイルとの化学的親和性が高いため、定着ニップ時に接触・摺擦を受けても、表面層からフッ素オイルが消失しにくく、耐久性が向上する。さらに、環状パーフルオロポリエーテル構造を有する非晶性フッ素樹脂は溶液状態から成膜するため、積層がしやすく、また塗布した際に一部が下層に染み込み、その状態で硬化するため、接着性が向上する。
【００２０】
表面層の表面におけるパーフルオロポリエーテル構造を有するフッ素オイルの量は、水晶振動子を用いて測定することができる。水晶振動子はｎｇ〜μｇオーダーの質量が測定できる感度を有する。水晶振動子は水晶の結晶を極薄い板上にカットし、両側に金属薄膜を取り付けた構造になっており、両側の金属電極に交流電場を印加すると水晶の逆圧電効果により一定の周波数（共振周波数）で振動するという性質を有する。金属薄膜上に微量の物質が吸着すると物質の質量に比例して共振周波数が減少するため、微量天秤として利用することができるものである。周波数の変化量と電極上の付着物質の質量は、以下のＳａｕｅｂｒｅｙの式（式（ａ））に従うことが知られている。
【数１】
2018180488.tif 000003
（ΔＦ:周波数変化、Δｍ:質量変化量、Ｆ０:基本周波数、ρＱ:水晶の密度、μＱ:水晶のせん断応力、Ａ:電極面積）
この測定方法は、水晶振動子マイクロバランス（Quartz Crystal Microbalance：ＱＣＭ）法とも称される。
【００２１】
本発明者等は鋭意検討を重ねた結果、極めて好適な定着部材表面のフッ素オイルの量を見出して本発明を為すに至った。すなわち、以下の方法で算出したフッ素オイルの量を好適な範囲とすることで所期の効果を奏することを知見した。
具体的には、まず、タック試験機ＴＡＣ−１０００（株式会社レスカ製）のステージ部に水晶振動子を載せて、タック試験機のプローブ部に取り付けた定着部材を上部から振動子に押し付ける。定着部材を押し付ける際には、圧力を０．４ＭＰａ、押付時間５０ｍｓｅｃ、押し込み量一定モード、押付および引き上げ速度１．０ｍｍ／ｓｅｃ、プローブ設定温度１８０℃の条件で押圧した。そして、このときに水晶振動子検出面の単位面積（１ｃｍ２）に付着する、パーフルオロポリエーテル構造を有するフッ素オイルの付着量が、１．０×１０２ｎｇ以上５．０×１０３ｎｇ未満である。
【００２２】
上記押圧条件は、定着ニップにおける条件に準ずるものであり、付着量が上記範囲となることで、実機での長期使用においてもフッ素オイル起因の弊害のない定着条件となる。なお、付着量が１．０×１０２ｎｇ未満であると、離型性が低下するためトナーオフセットが発生しやすく、それに伴う画像劣化が発生しやすい。また、付着量が５．０×１０３ｎｇ以上であると、過剰なフッ素オイルに起因したトナーオフセット、過剰なフッ素オイルが画像に移着することによる光沢ムラが発生しやすい。
【００２３】
ここで、検出面に付着した付着物が、弾性層中に含まれていたパーフルオロポリエーテル構造を有するフッ素オイルを含むように、表面層は、弾性層中に含まれているフッ素オイルを当該表面層の厚み方向に通過させるものであることが好ましい。すなわち、表面層が、弾性層中のパーフルオロポリエーテル構造を有するフッ素オイルを透過させるオイル透過性を有することが好ましい。
【００２４】
環状パーフルオロポリエーテル構造を有する非晶性フッ素樹脂として具体的には、下記式（１）〜（３）で示される構造が挙げられるが、これらに限定されるものではない。
【化１】
2018180488.tif 000004
【化２】
2018180488.tif 000005
【化３】
2018180488.tif 000006
【００２５】
式（１）〜（３）において、ｎ１〜ｎ３およびｍ１〜ｍ３は１以上の任意の整数であって、目的に応じて適宜選択すればよく特に制限はない。例えば、ｎ１は１００以上２０００以下、ｍ１は３００以上４５００以下、ｎ２は１００以上２０００以下、ｍ２は３００以上４５００以下、ｎ３は１００以上１５００以下、ｍ３は１００以上１５００以下である。
【００２６】
多孔質構造の平均孔径は、１ｎｍ以上２００ｎｍ以下であることが好ましく、さらに１０ｎｍ以上１００ｎｍ以下であることが好ましい。平均孔径が１ｎｍ以上であると、フッ素オイルの定着部材表面への移行性が高く、長期の使用によって離型性が低下しづらいため好ましい。また平均孔径が２００ｎｍ以下であると、定着部材表面のフッ素オイルの量が過剰とならず、トナーオフセット、画像濃度ムラ、光沢ムラを抑制すると共に、トナーの粒子が孔に入り込みづらく定着部材への残トナーの発生を抑制できる。
【００２７】
また、表面層の厚みは１０ｎｍ以上２０μｍ以下であることが好ましい。表面層の厚みが１０ｎｍ以上であると、耐久摩耗により表面層が消失することが抑制される。表面層が存在することで、過剰なフッ素オイルを接触対象に供給してしまう弾性層が表面に露出することを抑制でき、光沢ムラや、過剰なフッ素オイルによるトナーオフセットも抑制できる。表面層の厚みが２０μｍ以下であると、熱容量が大きくなりすぎず、定着部材の内部の加熱源からの熱をトナーに充分伝えることができる。
【００２８】
表面層は、熱伝導性等を向上させる目的から、必要に応じて無機酸化物、窒化ホウ素、カーボンブラック、炭素繊維等の熱伝導性フィラーを含有してもよい。
【００２９】
表面層は、表面自由エネルギーが１０ｍＪ／ｍ２以上１５以下ｍＪ／ｍ２であることが好ましく、１０ｍＪ／ｍ２以上１５以下ｍＪ／ｍ２であることがより好ましい。
【００３０】
（弾性層）
弾性層は、パーフルオロポリエーテル構造を有するフッ素オイルと、フッ素ゴムと、を含む。
フッ素ゴムは、フッ素オイルとの親和性が高く、耐熱性を有するものであることが好ましい。具体的には二元系、三元系のフッ化ビニリデン系フッ素ゴム（ＦＫＭ）の如き一般的なフッ素ゴムや、これらをシリコーン変性したシリコーン変性フッ素ゴム（フロロシリコーンゴムともいう。）が好適に用いられる。二元系、三元系のフッ化ビニリデン系フッ素ゴムとしては、例えば、ダイエル（ダイキン工業社製）、ヴァイトン（Viton）、カルレッツ（以上、デュポン社製）等が挙げられる。シリコーン変性フッ素ゴムとしては、例えば、ＳＩＦＥＬ（信越化学工業社製）等が挙げられる。
また、弾性層を形成する際の成型のしやすさや加熱硬化性を考慮して、液状付加型のフッ素ゴムから形成されることが好ましい。なお、これらのフッ素ゴムは１液および２液いずれのタイプから形成されてもよい。
【００３１】
弾性層はパーフルオロポリエーテル構造を有するフッ素オイルを含んだ層となっている。フッ素オイルを弾性層に含ませる手法としては特に限定はなく、液状状態のフッ素ゴムにフッ素オイルを添加して、その後、フッ素ゴムを硬化させてもよいし、硬化した後のフッ素ゴムにフッ素オイルを含浸させてもよい。
【００３２】
弾性層に含ませるフッ素オイルは、弾性層を構成するフッ素ゴムとの化学的親和性が制御されていることが好ましい。化学的親和性は両者の溶解度パラメータ（ＳＰ値）差で制御することが可能である。
【００３３】
ここで本発明における溶解度パラメータ（Ｓｏｌｕｂｉｌｉｔｙ  Ｐａｒａｍｅｔｅｒｓ、ＳＰ値）は、２種以上の物質の親和性の目安となり、分子凝集エネルギーの平方根で表されるパラメータである。本発明において、ＳＰ値は、ハンセン（Ｈａｎｓｅｎ）の手法を用いて導出する。ここでハンセンの手法とは、一つの物質のエネルギーを、分散エネルギー項（δD）、分極エネルギー項（δP）、水素結合エネルギー項（δH）の３成分で表し、３次元空間にベクトルとして表すものである。仮に、２種類の物質のＳＰ値の差が小さい（２種の物質間の距離が短い）場合は、当該２種類の物質は溶解性が高い、即ち、混和しやすいことを示す。一方、２種類の物質のＳＰ値の差が大きい（２種の物質間の距離が長い）場合は、当該２種類の物質は溶解性が低い、即ち、混和しにくいことを示す。
【００３４】
本発明におけるδD、δP、δHと、グループ寄与法で計算する場合に使用する置換基ごとのパラメータは、ハンセングループが開発、販売しているデータベース付き計算ソフト「ＨＳＰｉＰ」の３ｒｄ  Ｅｄｉｔｉｏｎ  ３．１．１４を使用して、算出する。このとき、各成分のＳＰ値は、それぞれ下記式（ｂ）に基づいて算出する。
ＳＰ値＝（δD2＋δP2＋δH2）０．５    （ｂ）
【００３５】
また、２種類の成分における溶解度パラメータの差（ΔＳＰ）は、上記３次元空間における距離で定義するものとし、次の式（ｃ）で値を算出している。
ΔＳＰ＝｛４（δD1−δD2）2＋（δP1−δP2）2＋（δH1−δH2）2｝0.5    （ｃ）
【００３６】
弾性層が含むフッ素オイルと、弾性層が含むフッ素樹脂との間の溶解度パラメータの差の絶対値ΔＳＰが１（ＭＰａ）０．５以上１３（ＭＰａ）０．５以下であることが好ましく、さらに好ましくは１（ＭＰａ）０．５以上７．５（ＭＰａ）０．５以下であることが好ましい。
【００３７】
ΔＳＰが１（ＭＰａ）０．５以上であるとフッ素樹脂とフッ素オイルとの相互作用が大きくなり過ぎないため、ニップ時に定着部材に熱や圧力がかかるとフッ素オイルが表面に移行し易く、より良好な離型性を発揮できる。また、ΔＳＰが１３（ＭＰａ）０．５以下であると両者の相互作用が小さくなり過ぎないため、フッ素オイルの過剰な分離が起こらず、過剰なフッ素オイルが表面に供給され難くなる。その結果、画像の光沢ムラや弾性層と表面層の密着性低下、剥がれ、といった弊害をさらに抑制できる。
【００３８】
弾性層に含ませるフッ素オイルの量は、弾性層におけるフッ素ゴムの重量に対して、１ｐｈｒ以上５０ｐｈｒ以下、さらに好ましくは５ｐｈｒ以上４０ｐｈｒ以下であることが好ましい。１ｐｈｒ以上であると、長期使用によっても離型性が低下し難くなる。５０ｐｈｒ以下であると、弾性層と後述する接着層の密着がより良好となり剥がれ難くなり、また、表面に存在するオイルが過剰となりづらく、画像光沢ムラなどの弊害の発生をより抑制できる。
【００３９】
弾性層は、熱伝導性等を向上させる目的から、必要に応じて無機酸化物、窒化ホウ素、カーボンブラック、炭素繊維等の熱伝導性フィラーを含有してもよい。
【００４０】
弾性層の厚さは、表面硬度への寄与、および定着時の未定着トナーへの熱伝導の効率から１００μｍ以上５００μｍ以下、特に２００μｍ以上４００μｍ以下であることが好ましい。
【００４１】
また、弾性層と表面層との間には必要に応じて接着層を設けてもよい。弾性層に貯蔵されているフッ素オイルが表面に移行する必要があるため、接着層はフッ素系のプライマー材料からなることが好ましい。また、接着層の厚みは１μｍ以下であることが好ましい。
【００４２】
以上説明した定着部材によれば、フッ素オイルを制御した状態で微量だけ定着部材表面に供給することができる。したがって、過剰なフッ素オイルが定着部材の表面に移行することが抑制され、この過剰なフッ素オイルに起因する弊害も抑制でき、かつ、通常用いられるフッ素樹脂よりも高い優れたトナー離型性を実現することができる。さらに、長期に亘って弾性層からフッ素オイルが供給されるため、フッ素オイルの外部供給システムが不要であり、また、トナーにワックスを含有する必要もないため、トナーのワックス含有量を減らすもしくはゼロにすることができるので、トナー中のワックス起因の弊害も抑制することができる。なお、従来の定着部材では、定着部材に供給するオイルの量が多いと、定着部材に接触している他の部材を汚染するという問題もあったが、微量のフッ素オイルを定着部材の表面に供給しているため、このような汚染の問題も解決できる。
【００４３】
［定着装置］
次に、本発明の一実施形態に係る定着装置について説明する。
図２は、本発明の一実施形態に係る定着装置の一例を示す断面図である。本発明の定着装置は図２に示す例に限定されるものではない。
【００４４】
定着装置１００は、上述した定着部材である定着ローラ１０と、定着ローラ１０に内蔵されたハロゲンヒータ１５と、加圧ローラ２０と、を有する。
加圧ローラ２０は、芯金２１上に、耐熱性ゴムを含む弾性層２２および離型層２３が順次積層されている。加圧ローラ２０は、定着ローラ１０に圧接されており、ニップ部が形成されている。このとき、トナーＴが付着している記録媒体Ｐがニップ部を通過する際に、記録媒体Ｐに付着しているトナーＴは、定着ローラ１０により加熱されて軟化すると共に、加圧されて、記録媒体Ｐに定着する。
【００４５】
［電子写真画像形成装置］
また、図３は本発明の一実施形態に係る電子写真画像形成装置の一例を示す断面図であり、上述した電子写真用の定着部材が用いられた電子写真画像形成装置を示す。
図３において、円筒状の電子写真感光体（像担持体）３０１は、軸３０２を中心に矢印方向（時計回り方向）に所定の周速度で回転駆動される。
【００４６】
回転駆動される電子写真感光体３０１の表面（周面）は、帯電装置３０３により正または負の電位に帯電され、次いで、露光装置（不図示）から照射される露光光（画像露光光）３０４を受ける。こうして電子写真感光体３０１の表面には、目的の画像に対応した静電潜像が形成されていく。帯電装置としては、例えば、コロトロン、スコロトロンなどを用いたコロナ帯電装置や、ローラ、ブラシ、フィルムなどを用いた接触帯電装置などが挙げられる。また、帯電装置に印加する電圧は、直流電圧のみであってもよいし、交流電圧を重畳した直流電圧であってもよい。また、露光装置としては、例えば、スリット露光、レーザービーム走査露光などが挙げられる。
【００４７】
電子写真感光体３０１の表面に形成された静電潜像は、現像装置３０５によってトナーで現像されてトナー像となる。現像方式としては、磁性もしくは非磁性の一成分または二成分トナーを接触または非接触させて現像する方式が挙げられる。
【００４８】
電子写真感光体３０１の表面に形成されたトナー像は、転写装置３０６によって、記録媒体（紙など）Ｐに順次転写されていく。記録媒体Ｐは、記録媒体供給装置（不図示）から電子写真感光体３０１と転写装置３０６との間（当接部）に電子写真感光体３０１の回転と同期して取り出されて給送される。
【００４９】
トナー像が転写された記録媒体Ｐは、電子写真感光体３０１の表面から分離されて、定着装置である上述した定着装置１００へ導入されて像定着を受けることにより、画像形成物（プリント、コピー）として電子写真装置外へプリントアウトされる。
【００５０】
トナー像が転写された後の電子写真感光体３０１の表面は、クリーニング装置であるクリーニングブレード３０９によって転写残トナーの除去を受けた後、前露光装置（不図示）からの前露光光３１１により除電処理され、繰り返し画像形成に使用される。
【００５１】
また、電子写真感光体３０１、帯電装置３０３、現像装置３０５およびクリーニングブレード３０９はプロセスカートリッジ３１０に一体で支持されてカートリッジ化している。プロセスカートリッジ３１０は、電子写真画像形成装置本体のレールなどの案内手段３０８を用いて電子写真画像形成装置本体に着脱自在である。
【実施例】
【００５２】
以下に、具体的な実施例を挙げて本発明をさらに詳細に説明する。ただし、本発明はこれらに限定されるものではない。
なお、実施例および比較例で作製した定着部材は、以下の測定方法・評価方法によって測定・評価を行った。
【００５３】
［付着量］
タック試験機ＴＡＣ−１０００（株式会社レスカ製）のステージ部に水晶振動子を載せて、タック試験機のプローブ部に取り付けた定着部材を上部から振動子に押し付けることにより、フッ素オイルの付着量を定量した。
【００５４】
水晶振動子は基本周波数６ＭＨｚ付近の６Ａ２０２ＰＮ（ピエゾパーツ株式会社製）を用いた。付着前後の周波数特性測定はＱＣＭ−Ａ法（QCM based on Admittance method）を用いて、付着前後の直列共振周波数Ｆｓおよび振動エネルギーの喪失を表す周波数Ｆｗの変化を測定し、式（ａ）より付着量を算出した。
【００５５】
具体的には、まず事前に定着部材への押し付けを実施し、フッ素オイルを定着部材の表面に染み出させた。そのまま、質量換算で表面層に存在していた量相当以上のフッ素オイルを除去した状態の定着部材を作製し、その状態を測定サンプルとした。なお、表面層を有しない定着部材については、作製した状態のサンプルを測定サンプルとした。
【００５６】
タック試験の条件としては、サンプル面積φ０．７ｃｍに切り抜いた測定サンプルをプローブに取り付けて、水晶振動子の移着が均一になるように圧力を０．４ＭＰａ、押付時間５０ｍｓｅｃ、押し込み量一定モード、押付および引き上げ速度１．０ｍｍ／ｓｅｃで押し付けた。温度はプローブ設定温度１８０℃の条件で行った。
【００５７】
［表面自由エネルギー］
純水、ヘキサデカン、ジヨードメタンに対する接触角を測定し、北崎−畑（ｋｉｔａｚａｋｉ−ｈａｔａ）の式をベースに算出される値を用いた。接触角はＤＭ−７０１（協和界面科学（株）製）を用いて、液滴１．８μＬ、液滴着弾時から１秒後の値を用いた。値の算出にはθ／２法を用いた。また、表面自由エネルギーは付属のソフト（ＦＡＭＡＳ  ３．５．５、協和界面科学（株）製）で上記３種液体に対する接触角より算出した。
【００５８】
［膜厚］
膜厚は作製した定着部材の表面層を切り出し、切り出した膜断面をＳＥＭ（Ｓ−４８００、日立ハイテクノロジーズ製）で観察することにより、算出した。
【００５９】
[平均孔径]
平均孔径は、作製した定着部材表面をＳＥＭ（Ｓ−４８００、日立ハイテクノロジーズ製）観察することにより算出した。５０，０００倍で観察した画像の空孔部と非空孔部とで２値化し、空孔部の最大径を長軸方向として固定し、短軸を新たに設定して、空孔部の面積と等しい面積の楕円形を設定したときの、楕円形の長径と短径との平均値を孔径とした。３０個の空孔部の平均値を求めて、これを定着部材（表面層中）の平均孔径とした。
【００６０】
［耐熱性］
耐熱性は、大気中、サンプルを２５０℃、１時間加熱した時の重量減少率を評価した。測定は、示差走査熱量分析装置（ＤＳＣ８２３、メトラー・トレド（株）製）を用いて行った。耐熱性の評価の基準を以下に示す。
（評価基準）
Ａ：重量減少率が１％未満
Ｂ：重量減少率が１％以上５％未満
Ｃ：重量減少率が５％以上１０％未満
Ｄ：重量減少率が１０％以上
【００６１】
［耐トナーオフセット性評価］
実施例および比較例で得られた定着部材を、改造したキヤノン製複写機「ｉＲＣ３２００」に装着した。別途、Ａ４サイズの紙上に１０ｃｍ×１０ｃｍのトナー未定着画像（トナー量０．６ｇ／ｃｍ２）を１０，０００枚分用意し、上記複写機において、オフセット性評価を行った。なお、トナーは離型剤（ワックス、オイル等）成分を含有していないものを用いた。試験条件は以下の通りである。
（試験条件）
トナー：ｉＲＣ３２００用Ｃｙトナー（離型剤成分を含まない）
紙：キヤノン製ペーパーＰＢ
定着温度：１８０℃
搬送速度：３００ｍｍ／ｓｅｃ
【００６２】
定着装置における定着枚数が１０，０００枚に達した時点で、定着ローラの表面を目視により観察して、トナーオフセットの有無を確認した。また、定着装置に白紙を通紙し、定着ローラ表面から白紙に転写されたトナーの有無を、目視により確認した。耐トナーオフセット性の評価の基準を以下に示す。
（評価基準）
Ａ：トナーオフセットおよび白紙上に転写されたトナーが共にない。
Ｂ：トナーオフセットおよび白紙上に転写されたトナーがいずれか一方に微量確認される。
Ｃ：トナーオフセットおよび白紙上に転写されたトナーが共に確認される。
Ｄ：定着枚数が１枚目からトナーオフセットおよび白紙上に転写されたトナーが共に確認される。
【００６３】
［濃度ムラ評価］
上記試験条件下、ハーフトーン未定着画像を作製し、初期状態の定着部材で定着した画像を目視観察し、ハーフトーン画像の均質性、ムラの程度を評価した。濃度ムラ評価の基準を以下に示す。
（評価基準）
Ａ：ハーフトーン画像の濃度ムラは観察されない。
Ｂ：ハーフトーン画像の濃度ムラが画像の一部に軽微にみられる。
Ｃ：ハーフトーン画像の濃度ムラが画像の半分程度にみられる。
Ｄ：ハーフトーン画像の濃度ムラが画像のほぼ全面にみられる。
【００６４】
[画像光沢ムラ評価]
定着画像の光沢ムラの評価は、定着枚数１０，０００枚目のベタ定着画像の光沢ムラを目視により評価した。画像光沢ムラ評価の基準を以下に示す。
（評価基準）
Ａ：ベタ画像に光沢ムラなし
Ｂ：ベタ画像の一部に軽微な光沢ムラあり
Ｃ：ベタ画像の半分程度の領域に光沢ムラあり
Ｄ：ベタ画像の全面に亘って光沢ムラあり
とした。
【００６５】
[表層のシワ評価]
上記条件で耐久試験中、定着部材の表面層における周方向に発生するシワの有無を目視により評価した。表層のシワ評価の基準を以下に示す。
（評価基準）
Ａ：１０，０００枚定着後もシワが確認できなかった。
Ｂ：１０，０００枚定着後に軽微なシワが発生していた。
Ｃ：１，０００枚未満の定着でシワが発生した。
Ｄ：１枚定着した段階でシワが発生、もしくは表面層が剥離した。
【００６６】
（実施例１）
[弾性層の作製]
液状フッ素エラストマー（ＳＩＦＥＬ２６６２、信越化学工業（株）製）１００質量部、フッ素オイル（デムナムＳ−２００、ダイキン工業（株）製、動粘度＝５００ｃＳｔ（２０℃））１０質量部を混合し、撹拌脱泡装置（ＡＲ−２５０、（株）シンキー）を用いて撹拌を１０分間、脱泡を１分間実施して弾性層材料液を得た。
ＳＵＳ（ステンレス鋼）で形成された基体（厚み３５μｍ、径２４ｍｍ）上に、得られた弾性層材料液を硬化後のゴムの厚さが３００μｍの厚みになるように塗布した後、２００℃・４時間の条件で硬化することで弾性層を形成した。
【００６７】
[表面層の作製]
式（１）の構造を有する非晶性フッ素樹脂溶液（ソマフロンＢ１、ソマール（株）製）を、スプレー塗布法により、上記弾性層上に塗布した。その後、乾燥炉に入れ、１１０℃で１０分加熱した。さらに２５０℃で１０分加熱することにより表面層を形成した。なお、表面層の形成過程において、弾性層中のフッ素オイルが、表面層の形成に伴って表面層中に形成される連通孔に移行していく。その結果、作製した表面層の膜厚は９５ｎｍ、孔径は９０ｎｍ、表面自由エネルギーは１２．１ｍＪ／ｍ２であった。また、付着量を測定したところ、７．４×１０２ｎｇであった。なお、用いたフッ素オイルの耐熱性を確認したところ、重量減少率は０．４％であった。
【００６８】
表面層を形成して得られた定着部材の表面を、倍率５０，０００倍、加速電圧１．０ｋＶの条件でＳＥＭ（Ｓ−４８００、日立ハイテクノロジーズ製）によって観察した。図４に、本実施例に係る定着部材の表面のＳＥＭ画像を示す。
【００６９】
（実施例２）
実施例１における非晶性フッ素樹脂溶液の樹脂濃度をフッ素溶剤（バートレルスープリオン、三井デュポンフロロケミカル（株）製）を用いて半分にして用いた以外は、実施例１と同様にして定着部材を作製した。
作製した表面層の膜厚は９３ｎｍ、孔径は１８６ｎｍであった。表面自由エネルギーは１１．８ｍＪ／ｍ２であった。また、付着量を測定したところ、２．３×１０３ｎｇであった。
【００７０】
（実施例３）
実施例１における表面層の作製における非晶性フッ素樹脂溶液として、ソマフロンＢ１に代わり、式（２）の構造を有する非晶性フッ素樹脂（ＡＬＧＯＦＬＯＮ  ＡＤ４０Ｈ、ソルベイ（株）製）溶液を用いた以外は、実施例１と同様にして定着部材を作製した。作製した表面層の膜厚は８７ｎｍ、孔径は９３ｎｍであった。表面自由エネルギーは１２．４ｍＪ／ｍ２であった。また、付着量を測定したところ、８．４×１０２ｎｇであった。
【００７１】
（実施例４）
実施例１における表面層の作製における非晶性フッ素樹脂溶液として、ソマフロンＢ１に代わり、式（３）の構造を有する非晶性フッ素樹脂溶液（サイトップ  Ａｔｙｐｅ、旭硝子（株）製）溶液を用いた以外は、実施例１と同様にして定着部材を作製した。作製した表面層の膜厚は８９ｎｍ、孔径は９３ｎｍであった。表面自由エネルギーは１２．３ｍＪ／ｍ２であった。また、付着量を測定したところ、６．４×１０２ｎｇであった。
【００７２】
（実施例５）
実施例１におけるフッ素オイルとして、デムナムＳ−２００に代わり、Ｆｏｍｂｌｉｎ  Ｍ６０（ソルベイ（株）製、動粘度＝５５０ｃＳｔ（２０℃））を用いた以外は、実施例１と同様にして定着部材を作製した。作製した表面層の膜厚は９７ｎｍ、孔径は８９ｎｍであった。表面自由エネルギーは１１．５ｍＪ／ｍ２であった。また、付着量を測定したところ、４．１×１０３ｎｇであった。なお、用いたフッ素オイルの耐熱性を確認したところ、重量減少率は０．２％であった。
【００７３】
（実施例６）
実施例１におけるフッ素オイルとして、デムナムＳ−２００に代わり、Ｋｒｙｔｏｘ１０７（ケマーズ（株）、動粘度＝１６００ｃＳｔ（２０℃））を用いた以外は、実施例１と同様にして定着部材を作製した。作製した表面層の膜厚は９０ｎｍ、孔径は９６ｎｍであった。表面自由エネルギーは１２．１ｍＪ／ｍ２であった。また、付着量を測定したところ、３．９×１０２ｎｇであった。なお、用いたフッ素オイルの耐熱性を確認したところ、重量減少率は０．６％であった。
【００７４】
（実施例７）
実施例１において、フッ素オイルを２質量部とした以外は、実施例１と同様に定着部材を作製した。作製した表面層の膜厚は９４ｎｍ、孔径は８８ｎｍであった。表面自由エネルギーは１２．６ｍＪ／ｍ２であった。また、付着量を測定したところ、１．７×１０２ｎｇであった。
【００７５】
（実施例８）
実施例１において、フッ素オイルを６質量部とした以外は、実施例１と同様に定着部材を作製した。作製した表面層の膜厚は９６ｎｍ、孔径は９１ｎｍであった。表面自由エネルギーは１２．２ｍＪ／ｍ２であった。また、付着量を測定したところ、６．５×１０２ｎｇであった。
【００７６】
（実施例９）
実施例１において、フッ素オイルを３５質量部とした以外は、実施例１と同様に定着部材を作製した。作製した表面層の膜厚は９５ｎｍ、孔径は８５ｎｍであった。表面自由エネルギーは１２．０ｍＪ／ｍ２であった。また、付着量を測定したところ、７．９×１０２ｎｇであった。
【００７７】
（実施例１０）
実施例１において、フッ素オイルを４８質量部とした以外は、実施例１と同様に定着部材を作製した。作製した表面層の膜厚は９７ｎｍ、孔径は９８ｎｍであった。表面自由エネルギーは１１．９ｍＪ／ｍ２であった。また、付着量を測定したところ、１．４×１０３ｎｇであった。
【００７８】
（実施例１１）
実施例１におけるフッ素オイルとして、デムナムＳ−２００に代わり、デムナムＳ−６５（ダイキン工業（株）製）を用いた以外は、実施例１と同様にして定着部材を作製した。作製した表面層の膜厚は９２ｎｍ、孔径は９３ｎｍであった。表面自由エネルギーは１２．４ｍＪ／ｍ２であった。また、付着量を測定したところ、７．８×１０２ｎｇであった。用いたフッ素オイルの耐熱性を確認したところ、重量減少率は８．３％であった。
【００７９】
（比較例１）
[弾性層の作製]
ＳＵＳで形成された基体（厚み３５μｍ、径２４ｍｍ）上に、液状フッ素エラストマー（ＳＩＦＥＬ２６６２、信越化学工業（株）製）を硬化後の厚さが３００μｍの厚みになるように塗布した後、２００℃・４時間の条件で硬化することで弾性層を形成した。
【００８０】
[表面層の作製]
式（１）の構造を有する非晶性フッ素樹脂溶液（ソマフロンＢ１、ソマール（株）製）を、スプレー塗布法により、上記弾性層に塗布した。その後、乾燥炉に入れ、１１０℃で１０分加熱した。さらに２５０℃で１０分加熱することにより表面層を形成した。本比較例においては、弾性層が、フッ素オイルを含んでいないため、表面層の形成過程における弾性層から表面層へのフッ素オイルの移行が生じない。作製した表面層の膜厚は９５ｎｍ、孔径は９９ｎｍであった。表面自由エネルギーは１３．１ｍＪ／ｍ２であった。
【００８１】
（比較例２）
比較例１における表面層の作製における非晶性フッ素樹脂溶液として、ソマフロンＢ１に代わり、式（３）の構造を有する非晶性フッ素樹脂溶液（サイトップ  Ａｔｙｐｅ、旭硝子（株）製）溶液を用いた以外は、比較例１と同様にして定着部材を作製した。作製した表面層の膜厚は９１ｎｍ、孔径は９１ｎｍであった。表面自由エネルギーは１３．４ｍＪ／ｍ２であった。
【００８２】
（比較例３）
実施例１において、表面層を形成せずに弾性層のみを作製した以外は実施例１と同様にして定着部材を作製した。表面自由エネルギーは１２．１ｍＪ／ｍ２であった。付着量を測定したところ、９．３×１０３ｎｇであった。
【００８３】
（比較例４）
比較例３において、フッ素オイルとして、デムナムＳ−２００に代わり、Ｆｏｍｂｌｉｎ  Ｍ６０（ソルベイ（株）製）を用いた以外は、比較例３と同様にして定着部材を作製した。表面自由エネルギーは１２．２ｍＪ／ｍ２であった。また、付着量を測定したところ、２１．８×１０３ｎｇであった。
【００８４】
（比較例５）
実施例１において、フッ素オイル（デムナムＳ−２００、ダイキン（株）製）を定着部材作製後に表面層にのみ塗布・含浸させた以外は実施例１と同様にして定着部材を作製した。作製した表面層の膜厚は９６ｎｍ、孔径は９１ｎｍであった。表面自由エネルギーは１２．３ｍＪ／ｍ２であった。また、付着量を測定したところ、７．６×１０２ｎｇであった。
【００８５】
（比較例６）
実施例１におけるフッ素オイルとして、デムナムＳ−２００に代わり、Ｆｌｕｏｒｏｌｉｎｋ  ＭＤ７００（ソルベイ（株）製）を用いた以外は、実施例１と同様にして定着部材を作製した。作製した表面層の膜厚は９７ｎｍ、孔径は９０ｎｍであった。表面自由エネルギーは１２．０ｍＪ／ｍ２であった。また、付着量を測定したところ、５．８×１０３ｎｇであった。
【００８６】
（比較例７）
実施例１における表面層として、ＰＦＡ粒子の分散塗料（ＡＷ−５０００Ｌ、ダイキン工業（株）製）を加熱硬化して積層した以外は、実施例１と同様にして定着部材を作製した。作製した表面層の膜厚は９９ｎｍ、空孔は確認できなかった。表面自由エネルギーは１８．１ｍＪ／ｍ２であった。付着量は測定限界以下であった。
【００８７】
（比較例８）
比較例６における表面層として、多孔質ＰＴＦＥ樹脂（ポアフロン、住友電工ファインポリマー（株）製、孔径２２０ｎｍ）を積層した以外は、実施例１と同様にして定着部材を作製した。作製した表面層の膜厚は１．２μｍ、孔径は２２０ｎｍであった。表面自由エネルギーは１２．３ｍＪ／ｍ２であった。また、付着量を測定したところ、６．２×１０３ｎｇであった。
【００８８】
（比較例９）
比較例６における表面層として、多孔質ＰＴＦＥ樹脂（ポアフロン、住友電工ファインポリマー（株）製、孔径１２１０ｎｍ）を積層した以外は、実施例１と同様にして定着部材を作製した。作製した表面層の膜厚は７．８μｍ、孔径は１２００ｎｍであった。表面自由エネルギーは１２．１ｍＪ／ｍ２であった。また、付着量を測定したところ、２８．５×１０３ｎｇであった。
【００８９】
（比較例１０）
実施例１において、フッ素オイルを０．８０質量部とした以外は、実施例１と同様に定着部材を作製した。作製した表面層の膜厚は９３ｎｍ、孔径は８９ｎｍであった。表面自由エネルギーは１３．０ｍＪ／ｍ２であった。また、付着量を測定したところ、０．９８×１０２ｎｇであった。
【００９０】
（比較例１１）
実施例１において、フッ素オイルを５５質量部とした以外は、実施例１と同様に定着部材を作製した。均一な表面層を作製することができず、以降の評価ができなかった。
【００９１】
以上の実施例および比較例について、表１にまとめて示す。また、実施例および比較例により作製した定着部材の評価結果を表２に示す。
【００９２】
【表１】
2018180488.tif 000007
【００９３】
【表２】
2018180488.tif 000008
【００９４】
上記結果より以下のことがわかる。すなわち本発明によれば、フッ素ゴムからなる多孔質構造を備える表面層に離型性の高いフッ素オイルが供給されることにより、ワックスを低減したトナーであっても長期に亘ってトナー離型が可能である。また、表面層の孔径が微細であるため、フッ素オイルの表面への供給量を制御することができ、そのために、オイル成分に起因するトナーオフセット、画像劣化等の弊害を抑制することができることがわかる。
【符号の説明】
【００９５】
１０  定着ローラ
１１  基層
１２  弾性層
１３  表面層
１５  ハロゲンヒータ
２０  加圧ローラ
２１  芯金
２２  弾性層
２３  離型層
１００  定着装置
Ｔ  トナー
Ｐ  記録媒体
【図１】
2018180488.tif 000009
【図２】
2018180488.tif 000010
【図３】
2018180488.tif 000011
【図４】
2018180488.tif 000012